(57)【要約】  【課題】塗工層（塗被層）の塗工量が少なく、高白色で印刷適性にすぐれた軽量のオフセット印刷用紙を提供する。  【解決手段】原紙に顔料及び接着剤を主成分とする塗工層を設けた両面塗工紙であって、該顔料はクロライト粒子を１０〜９０重量部含有し、該塗工層は片面当り３〜１０ｇ／ｍ２の塗工量であり、かつ、表面のＩＳＯ白色度が８０％以上であるオフセット印刷用塗工紙とする。【選択図】なし【特許請求の範囲】
【請求項１】
原紙に顔料及び接着剤を含む塗工層を設けた両面塗工紙であって、該顔料はクロライトを１０〜９０重量部含有し、該塗工層は片面あたり固形分３〜１０ｇ／ｍ２の塗工量であり、かつ、表面のＩＳＯ白色度が８０％以上であることを特徴とするオフセット印刷用塗工紙。
【請求項２】
前記クロライトは白色度が９０％以上で、かつ平均粒径（Ｄ５０）が３〜９μｍであることを特徴とする請求項１記載のオフセット印刷用塗工紙。
【請求項３】
前記クロライトを１０〜９０重量部含有する顔料成分全体の平均粒径（Ｄ５０）が１〜９μｍであることを特徴とする請求項１又は２記載のオフセット印刷用塗工紙。
【請求項４】
前記両面塗工紙の坪量が７０g/m２以下の場合、原紙が全パルプ繊維に対し、３重量％以上の機械パルプを含有し、該両面塗工紙の不透明度が８８％以上であることを特徴とする請求項１〜３のいずれかに記載のオフセット印刷用塗工紙。
【請求項５】
用紙表面を電子顕微鏡で観察したとき、塗工層とパルプ繊維が混在した表面構造を成し、ＪＩＳ  Ｐ８１４２の測定による７５度光沢値が４０％以下であることを特徴とする請求項１〜４のいずれかに記載のオフセット印刷用塗工紙。
【発明の詳細な説明】
【技術分野】
【０００１】
本発明はオフセット印刷用紙に関し、詳しくは、表面平滑性及び印刷適性にすぐれた、特に高白色の軽塗工量オフセット印刷用紙に関するものである。
【背景技術】
【０００２】
近年、印刷技術はオフセット印刷化に大きな進歩がみられ、また印刷物のビジュアル化、カラー化、高級化志向等に伴い、原紙表面に塗工層を形成した一般のオフセット印刷用塗工紙においては、塗工面の光沢度及び平滑性の向上、高白色化が要望されている。
【０００３】
また、雑誌あるいはダイレクトメールの多頁化に伴い、オフセット印刷用紙においては前記の要望に加え、さらに軽量化が要望されている。こうした要望に応じるものとして、（１）特開平９−３０２５９６号公報（特許文献１）には、原紙に顔料成分として平均粒子径０．３〜０．７μｍのカオリンを用い、接着剤として澱粉誘導体を用いて調製した塗被液を塗布し塗被層を形成して軽量塗被紙を得ることが開示されている。
【０００４】
また、（２）特開平７−７０９８６号公報（特許文献２）には、原紙に顔料成分として長径及び短径が３μｍ≦長径≦１００μｍ、０．３μｍ≦短径≦４μｍの条件を満足する針状炭酸カルシウムを用い、これと接着剤とを主成分とする塗被組成物を塗被した印刷用塗被紙が開示されている。
【０００５】
さらに、（３）特開平１１−２８６８９６号公報（特許文献３）には、原紙に顔料成分として軽質炭酸カルシウムを用い、接着剤として澱粉誘導体及び高分子共重合体ラテックスを用いて調製した塗被液を塗布し、塗被層を形成して塗被紙を得ることが開示されている。
【０００６】
しかしながら、これらの塗被紙は塗被層を１０ｇ／ｍ２以下の軽塗工量で形成した場合には、インキ着肉性の点でオフセット印刷適性が必ずしも満足したものになっていないのが実情である。
【特許文献１】特開平９−３０２５９６号公報
【特許文献２】特開平７−７０９８６号公報
【特許文献３】特開平１１−２８６８９６号公報
【発明の開示】
【発明が解決しようとする課題】
【０００７】
そこで本発明の目的は、原紙の両面に顔料及び接着剤を主成分とする塗工層（塗被層）を軽塗工量（片面当たりの乾燥塗工量：１０ｇ／ｍ２以下）で塗工した、高不透明度、高白色であるオフセット印刷適性にすぐれた印刷用紙を提供することにある。本発明の他の目的は、普通紙ライクの軽塗工量オフセット印刷用紙を提供することにある。
【課題を解決するための手段】
【０００８】
本発明者らは、軽塗工量（片面当たりの乾燥塗工量：１０ｇ／ｍ２以下）で、インキ着肉性を向上させるためには、顔料として従来から使用されているカオリン、炭酸カルシウムを用いた塗工液では限界があることを認めた上で、更に前記の課題達成をするための研究検討を進めてきた結果、顔料としてクロライトを使用した場合に所期の目的が達成されることを見出した。
【０００９】
また、クロライトを用いることによって、塗工紙表面に塗工層とパルプ繊維とが混在された表面構造を形成しても印刷品質を損なわず、普通紙ライクのオフセット印刷用塗工紙が得られることも見出した。
【００１０】
本発明は、これら知見に基いてなされたものであり、上記課題は、次の（１）〜（５）によって達成される。
（１）原紙に顔料及び接着剤を含む塗工層を設けた両面塗工紙であって、該顔料はクロライトを１０〜９０重量部含有し、該塗工層は片面あたり固形分３〜１０ｇ／ｍ２の塗工量であり、かつ、表面のＩＳＯ白色度が８０％以上であることを特徴とするオフセット印刷用塗工紙。
【００１１】
（２）クロライトは白色度が９０％以上で、かつ平均粒径（Ｄ５０）が３〜９μｍであることを特徴とする上記（１）記載のオフセット印刷用塗工紙。
【００１２】
（３）クロライトを１０〜９０重量部含有する顔料成分全体の平均粒径（Ｄ５０）が１〜９μｍであることを特徴とする上記（１）又は（２）記載のオフセット印刷用塗工紙。
【００１３】
（４）前記両面塗工紙の米坪が７０g/m２以下の場合、原紙が全パルプ繊維に対し、３重量％以上の機械パルプを含有し、該両面塗工紙の不透明度が８８％以上であることを特徴とする上記（１）〜（３）のいずれかに記載のオフセット印刷用塗工紙。
【００１４】
（５）用紙表面を電子顕微鏡で観察したとき、塗工層とパルプ繊維が混在した表面構造を成し、ＪＩＳ  Ｐ８１４２の測定による７５度光沢値が４０％以下であることを特徴とする上記（１）〜（４）のいずれかに記載のオフセット印刷用塗工紙。
【発明の効果】
【００１５】
請求項１に係る発明によれば、原紙上に塗工された塗工層は顔料の主成分としてクロライト粒子を用い、片面の塗工層当たりの乾燥塗工量が３〜１０ｇ／ｍ２であり、ＩＳＯ白色度が８０％以上であることから、オフセット印刷特性にすぐれ、特に高白色で良好なインク着肉性を有する軽塗工量オフセット印刷用紙が得られる。
【００１６】
請求項２に係る発明によれば、塗工量の顔料として白色度が９０％以上で、かつ、平均粒径（Ｄ５０）が３〜９μｍのクロライトを使用することから、上記の効果に加え、製品仕上げされた塗工用紙の表面平滑性が向上する。
【００１７】
請求項３に係る発明によれば、顔料成分全体の平均粒径（Ｄ５０）を１〜９μｍとしたことから、上記の効果に加え、表面平滑度がさらに向上したものとなる。
【００１８】
請求項４に係る発明によれば、原紙における全パルプ繊維に占める機械パルプを３重量％以上としたことから、上記の効果に加え、用紙の不透明度が向上する。
【００１９】
請求項５に係る発明によれば、用紙表面が塗工層とパルプ繊維が混在した表面構造を成し、７５度光沢値が４０％以下であるため、上記の効果に加え、普通紙ライクのオフセット印刷用塗工紙が得られる。
【発明を実施するための最良の形態】
【００２０】
以下に本発明をさらに詳細に説明する。
【００２１】
本発明の原紙両面に塗工層を設けたオフセット印刷用紙は、塗工層をクロライト１０〜９０重量部を含有する顔料成分を用い、この顔料成分と接着剤を含む塗工液の塗工によって、片面当り固形分付着量が３〜１０ｇ／ｍ２となる塗工量で形成し、かつ、ＩＳＯ白色度（拡散青色光反射率）が８０％以上としたことを特徴とするものである。
【００２２】
前記クロライト（緑泥石、Ｃｈｌｏｒｉｔｅ）は、マグネシウム、アルミニウムなどを主成分とする含水ケイ酸塩鉱物であり、化学組成Mg２Al(OH)６・Mg３（Si3Al）O10OH2である。
【００２３】
このクロライトは扁平でアスペクト比が大きいので塗工面の平滑性を改善し、インキ着肉性を向上させることができ、また、滑りやすい性質を有しているので、塗工面の摩擦係数を減少させることができる性質をもっている。さらに、クロライトは親水性であるため、タルクに比べ、溶解性がよく、塗工液を調製するとき濃度設定を高くすることができる。
【００２４】
前記クロライトは白色度が９０％以上と高白色であるため、この高白色クロライトは塗工顔料として有用であり、また高白色クロライトは価格において高白色タルクに比べ割安である。
【００２５】
本発明においては、こうした高白色クロライトが塗工層の顔料成分として用いられるが、高白色であるとともに平均粒径（Ｄ５０）３〜９μｍ、好ましくは５〜７μｍであるものが用いられる。平均粒径（Ｄ５０）が３μｍ未満であると、原紙表面のカバーリングが不足し、９μｍを超えると塗工性が悪化し、返って塗工層表面の平滑度が劣る傾向がある。
【００２６】
このような、クロライトは、市販品として例えば兼松ケミカル／中央テクノ製の品名ＮＫ−ＣＵ−２（白色度９１．０％以上、平均粒度（Ｄ５０）７．０〜８．０μｍ）、ＮＫ−ＣＷ（白色度９３．０％以上、平均粒度（Ｄ５０）６．０μｍ以下）などとして入手することができる。
【００２７】
顔料成分は、顔料成分全体のうちクロライトを１０〜９０重量部、好ましくは２０〜７０重量部含有するものである。クロライトが１０重量部未満であると十分な塗工層表面の平滑性が得られず、９０重量部を超えると、塗工剤の流動性が変化し、塗工性が悪化してしまう。          
【００２８】
本発明で使用される顔料は、クロライト以外に、特に規定するものではなく、例えば、カオリン、焼成カオリン、タルク、重質炭酸カルシウム、軽質炭酸カルシウム、チタンホワイト、プラスチックピグメント、二酸化チタン、シリカ等が使用できる。
【００２９】
本発明で使用される接着剤としては特に限定されるものではないが、水溶性であるのが望ましい。これはクロライトが親水性であること、及び、水溶性接着剤は室温あるいは印刷や製本加工作業性の環境温度下で軟化したり、接着力が低下することがないことからである。
【００３０】
水溶性接着剤には、酸化澱粉、陽性澱粉、エステル化澱粉、デキストリンなどの澱粉類、ポリビニルアルコールなどの合成樹脂接着剤、カゼイン、大豆蛋白、合成蛋白などの蛋白類などが使用される。それに併用して、例えばスチレン−ブタジエン共重合体などの共役ジエン系共重合体ラテックス、アクリル酸エステルの重合体または共重合体などのアクリル系共重合体ラテックス、エチレン酢酸ビニル重合体などのビニル系重合体ラテックス、あるいは、これらの各種重合体ラテックスをカルボキシル基などの官能基含有単量体で変性したアルカリ溶解性、アルカリ膨潤性あるいはアルカリ非溶解性の重合体ラテックスと呼ばれる、所謂通常の塗被紙分野で使用される各種接着剤が適宜選択して使用できる。
【００３１】
原紙としては、それを構成するパルプが、晒し化学パルプを主体とし、坪量３０〜１００g/m２の原紙を選択して使用されるが、塗工紙としての坪量が７０g/m２以下の場合、全パルプ繊維の３重量％以上、好ましくは５〜３０重量％を機械パルプとした原紙が好ましく用いられる。機械パルプを配合したことにより、印刷用紙の不透明度が向上する。ただし、前記晒し化学パルプおよび機械パルプは、古紙由来のものであっても良い。
【００３２】
調整した塗工液を塗工する塗工方式は特に限定しないが、塗工液へのせん断応力負荷の少ないフィルム転写方式がより好ましい。フィルム転写方式は、アプリケーターロール上に、湿潤状態にある塗工膜を形成し、その塗工膜を紙表面に転写する方式で、一定膜厚を紙表面に塗工できるのが特徴であり、代表的なものに、トランスファーロールコーター、ロッドメタリングサイズプレスコーターがあるが、アプリケーターロール上への塗膜の形成はいかなる方法でも良い。
【００３３】
塗工液濃度は４０〜６０重量％、好ましくは５０〜５５重量％の範囲内であることが好ましい。塗工液濃度が高い場合には、粘度が高くなりすぎ、フィルム転写方式の場合、剥離パターン等の発生が多くなり操業性が劣る傾向にある。逆に低い場合には、塗工液が原紙にしみ込みすぎて、塗工後の表面性、面状が劣る傾向にある。
【００３４】
また塗工量については、原紙の片面当たり固形分で３〜１０ｇ／ｍ２の範囲で塗工することが好ましい。３ｇ／ｍ２未満の量を塗工する場合、装置上の限界から顔料塗工液濃度を大幅に下げざるを得ず、その結果、原紙被覆性、面状が低下しやすい。１０ｇ／ｍ２を超える量を塗工する場合は、逆に顔料塗工液濃度を高くする必要があり、この場合装置上塗工量のコントロールが困難になると同時に、剥離パターンや梨地状の面荒れ、ロールパターンが紙表面に発生する傾向にある。
【００３５】
塗工液が塗工乾燥された塗工紙は、高い平滑度、印刷適性を得るため、ソフトカレンダーやスーパーカレンダーで処理することが好ましい。
【００３６】
本発明の印刷用紙はその表面を電子顕微鏡で観察したとき、塗工層と原紙のパルプ繊維とが混在した表面構造を成し、ＪＩＳ  Ｐ８１４２で測定される７５度光沢値が４０％以下、好ましくは３０％以下であるのがよく、これによって普通紙ライクのオフセット印刷用塗工紙として得ることができる。このような表面構造を成し、７５度光沢値を４０％以下にするためには、塗工液を塗工する前の原紙表面のベック平滑度を５０秒以下、好ましくは３０秒以下にする方法を採用するのが好ましい。
【実施例】
【００３７】
次に実施例をあげて、本発明により具体的に説明する。ここでの部、％はともに重量基準である。
【００３８】
（実施例１）
針葉樹クラフトパルプ（ＮＢＫＰ）10重量％、広葉樹クラフトパルプ（LBKP）80重量％、サーモメカニカルパルプ（TMP）10重量％の比例構成になるパルプスラリーを調整した。このパルプスラリーに固形分対比でパルプに対して中性サイズ剤（アルキルケテンダイマー）０．３％、及び填料として炭酸カルシウムを灰分で８％となるように添加し、オントップワイヤー型抄紙機を使用して抄造を行なって米坪55ｇ／ｍ２の原紙を得た。
【００３９】
一方、高白色クロライトとしてＮＫ−CW（兼松ケミカル／中央テクノ製、白色度９３％、平均粒径（Ｄ５０）5.8μｍ））を２０部、カオリン（エンゲルハード社製  UW−90）60部、重質炭酸カルシウム（ファイマテック社製  FMT−90）20部、接着剤として酸化澱粉5部、スチレン・ブタジエン共重合体エマルジョン10部を加え、さらに水を加えて固形分濃度  50％の塗工液を調製した。
【００４０】
この塗工液を上記の原紙に片面当たり乾燥重量で５ｇ／ｍ２にするようにトランスファーロールコーターで両面塗工を行い、乾燥後ソフトカレンダー処理（150℃、100ｋｇ／ｃｍ）してオフセット印刷用塗工紙を得た。この品質評価の結果を表１に示す。
【００４１】
（実施例２）
実施例１において、高白クロライトＮＫ−CW（兼松ケミカル／中央テクノ製、白色度９３％、平均粒径（Ｄ５０）5.8μｍ））70部、重質炭酸カルシウム（ファイマテック社製  FMT−90）30部に代えた以外は実施例１と同様にしてオフセット印刷用塗工紙を得た。これの品質評価の結果を表１に示す。
【００４２】
（実施例３）
実施例１において、高白色クロライトとしてＮＫ−ＣWの代りにＮＫ−ＣＵ−２（兼松ケミカル／中央テクノ製、白色度９1％、平均粒径（Ｄ５０）7.5μｍ））を用いた以外は実施例１と同様にしてオフセット印刷用塗工紙を得た。これの品質評価の結果を表１に示す。
【００４３】
（実施例４）
実施例１において、塗工量を10g/m２にした以外は実施例１と同様にしてオフセット印刷用塗工紙を得た。これの品質評価の結果を表１に示す。
【００４４】
（実施例５）
実施例４において、針葉樹クラフトパルプ（ＮＢＫＰ）10重量％、広葉樹クラフトパルプ（LBKP）９０重量％に代えた以外は実施例４と同様にしてオフセット印刷用塗工紙を得た。これの品質評価の結果を表１に示す。
【００４５】
（実施例６）
実施例１において、原紙の坪量を45g/m２に代えた以外は実施例１と同様にしてオフセット印刷用塗工紙を得た。これの品質評価の結果を表１に示す。
【００４６】
（比較例１）
実施例１において、大粒径の高白色クロライト（兼松ケミカル／中央テクノ製、白色度93％、平均粒径（Ｄ５０）10μｍ）20部を用いた以外は実施例１と同様にしてオフセット印刷用塗工紙を得た。これの品質評価結果を表１に示す。
【００４７】
（比較例２）
実施例１において、高白クロライトの代わりにカオリン（ヒューバー社製、品名：ハイドラプリント白色度88％、平均粒径（Ｄ５０）2.8μm）を用いた以外は実施例１と同様にしてオフセット印刷用塗工紙を得た。これの品質評価の結果を表１に示す。
【００４８】
（比較例３）
実施例１において、顔料をすべて高白クロライトＮＫ−CW（兼松ケミカル／中央テクノ製、白色度９３％、平均粒径（Ｄ５０）5.8μｍ））に代えた以外は実施例１と同様にしてオフセット印刷用塗工紙を得た。これの品質評価の結果を表１に示す。
【００４９】
（比較例４）
実施例１において、塗工液の固形分濃度60％、塗工量を11g/m２に代えた以外は
実施例１と同様にしてオフセット印刷用塗工紙を得た。これの品質評価の結果を表１に示す。
【００５０】
【表１】
2005133226.tif 000002
（注１）ＩＳＯ白色度はＪＩＳ  Ｐ８１４８に従い測定した。
（注２）７５度光沢値はＪＩＳ  Ｐ８１４２に従い測定した。      
（注３）不透明度はＪＩＳ  Ｐ８１４９に従い測定した。
（注４）表面平滑感は目視で評価した。      
（注５）普通紙ライク性は目視による。
【００５１】
表１の評価結果から明らかなように、本発明のオフセット印刷用紙は軽量で、表面性、印刷適性などの品質に優れたものである。